(57)【要約】【課題】  効率のよい脱酸処理行うことができるブリケットおよびその製造方法を提供すること。【解決手段】  使用済みのスチール缶ＳＣとアルミニウム缶ＡＣとを加熱処理して不純物を除去したのちに、造粒してアルミペレットＡＰとスチールペレットＳＰにした。つぎに、アルミペレットＡＰとスチールペレットＳＰとを分離したのちに、アルミペレットＡＰの含有率が重量比で５０％以上になるようにしてアルミペレットＡＰとスチールペレットＳＰとを配合した。そして、配合されたアルミペレットＡＰとスチールペレットＳＰとを嵩比重が２．９以上になるようにして成形してブリケットＢを得た。【選択図】  図１
2010202908.tif 000002
【特許請求の範囲】
【請求項１】
粒状アルミニウムと粒状スチールとを成形して構成され銑鉄製造工程や製鋼工程において溶銑や溶鋼の脱酸に用いられるブリケットであって、嵩比重を２．９以上にするとともに、前記粒状アルミニウムの含有率を重量比で５０％以上にしたことを特徴とするブリケット。
【請求項２】
前記粒状アルミニウムと前記粒状スチールとを、使用済みのアルミニウム缶とスチール缶とを加熱処理して不純物を除去するとともに、所定の大きさの粒状に形成したもので構成した請求項１に記載のブリケット。
【請求項３】
添加剤としてシリコンを含有している請求項１または２に記載のブリケット。
【請求項４】
前記溶銑や溶鋼の表面に形成されるスラグの上面に投入されたのちに前記スラグ中を通過して前記溶銑や溶鋼に接触することにより前記溶銑や溶鋼を脱酸するものであり、嵩比重が２．３〜２．７のスラグが表面に形成された溶銑や溶鋼の処理に用いられる請求項１ないし３のうちのいずれか一つに記載のブリケット。
【請求項５】
銑鉄製造工程や製鋼工程において溶銑や溶鋼の脱酸に用いられるブリケットの製造方法であって、
使用済みのアルミニウム缶とスチール缶とを加熱処理して不純物を除去する不純物除去工程と、
前記不純物が除去されたアルミニウム缶とスチール缶とを造粒して粒状アルミニウムと粒状スチールにする造粒工程と、
前記粒状アルミニウムと前記粒状スチールとを分離する分離工程と、
前記粒状アルミニウムの含有率が重量比で５０％以上になるようにして前記粒状アルミニウムと前記粒状スチールとを配合する配合工程と、
前記配合工程によって配合された前記粒状アルミニウムと前記粒状スチールとを嵩比重が２．９以上になるようにして成形する成形工程と
を備えたことを特徴とするブリケットの製造方法。
【請求項６】
前記配合工程において、添加剤としてシリコンを含有させる請求項５に記載のブリケットの製造方法。
【請求項７】
前記ブリケットが溶銑や溶鋼の表面に形成されるスラグの上面に投入されたのちに前記スラグ中を通過して前記溶銑や溶鋼に接触することにより前記溶銑や溶鋼を脱酸するものであり、嵩比重が２．３〜２．７のスラグが表面に形成された溶銑や溶鋼の処理に用いられる請求項５または６に記載のブリケットの製造方法。
【発明の詳細な説明】
【技術分野】
【０００１】
本発明は、銑鉄製造工程や製鋼工程において溶銑や溶鋼の脱酸に用いられるブリケットおよびその製造方法に関する。
【背景技術】
【０００２】
従来から、例えば、製鋼工程において、溶鋼中に含まれる酸素を除去するためにアルミニウムの塊からなる脱酸用ブリケットが用いられている（例えば、特許文献１参照）。このブリケット（アルミニウム脱酸ブリケット塊）は、リサイクルによって収集されたアルミニウム屑およびアルミニウム合金屑をシュレッダー機で砕いたのちに、ロータリーキルンで加熱することにより不純物を除去し、プレス機で成形することにより得られるものである。そして、このブリケットは、２．４５ｇ／ｃｍ3から２．６ｇ／ｃｍ3の比重を備えている。
【発明の概要】
【０００３】
このような脱酸用のブリケットは、高温で比重の大きな溶銑や溶鋼の中に投入されるものであり、溶銑や溶鋼の表面にはスラグの層が形成されている。このため、ブリケットとしては、溶銑や溶鋼の表面に形成されたスラグの上面に投入されたのちにスラグ中を通過して溶銑や溶鋼に接触することにより溶銑や溶鋼を脱酸することができるものが要求される。しかしながら、通常、溶銑や溶鋼の表面に形成されるスラグの嵩比重は、２，３〜２．７であり、このようなスラグの上面に、前述したブリケットを投入してもブリケットが素早くスラグを通過して溶銑や溶鋼に到達することは難しい。また、アルミニウムの溶解温度は、溶銑や溶鋼の温度と比較して低温であるため、アルミニウムだけで構成される従来のブリケットはスラグ上で燃焼して灰になりやすいという問題もある。このため、従来のブリケットで、効率のよい脱酸処理を行うことはできなかった。
【０００４】
本発明は、このような問題に対処するためになされたもので、その目的は、効率のよい脱酸処理行うことができるブリケットおよびその製造方法を提供することである。
【０００５】
前述した目的を達成するため、本発明に係るブリケットの構成上の特徴は、粒状アルミニウムと粒状スチールとを成形して構成され銑鉄製造工程や製鋼工程において溶銑や溶鋼の脱酸に用いられるブリケットであって、嵩比重を２．９以上にするとともに、粒状アルミニウムの含有率を重量比で５０％以上にしたことにある。
【０００６】
本発明に係るブリケットは、脱酸効果を発揮する粒状アルミニウムに、嵩比重を大きくするための粒状スチールを加えて構成されている。このため、ブリケットの嵩比重をアルミニウムだけで構成されるブリケットの嵩比重よりも大きくすることができ、表面にスラグの層が形成された溶銑や溶鋼にブリケットを投入すると、ブリケットは、すぐにスラグを通過して溶銑や溶鋼に接触する。また、ブリケット中には、溶融点の高い粒状スチールも含まれるため、ブリケットは、スラグ中で溶解することなく溶銑や溶鋼に到達することができる。このため、溶銑や溶鋼を効率よく脱酸することができ脱酸用ブリケットとしての効果が増す。
【０００７】
この場合、ブリケットの嵩比重を２．９以上にしながら、粒状アルミニウムの含有率を重量比で５０％以上にしているため、脱酸効果を維持しながらスラグ中を素早く通過できるブリケットを得ることができる。なお、嵩比重を２．９以上に維持できる範囲であれば、粒状アルミニウムの含有率をより多くすることが好ましく、粒状アルミニウムの含有率を重量比で６０％程度またはそれ以上にすることがより好ましい。これによると、ブリケットの脱酸効果を良好な状態に維持できる。
【０００８】
また、ブリケットをさらに早くスラグ中を通過させるためには、粒状アルミニウムの含有率を重量比で５０％に近づくまで減少させてその分粒状スチールの含有量を増やしたり、ブリケットを成形する際の加工圧力を大きくして密度を大きくしたりする。これによって、ブリケットの嵩比重を大きくしてブリケットをさらに早くスラグ中を通過させることができる。なお、ブリケット中の粒状スチールは、溶解後は材料として溶銑や溶鋼の中に含まれるため、溶銑や溶鋼に悪影響がでることはない。この場合のブリケットの形状としては、四角錐形、三角錐形、さらに多くの角を有する多角錐形、円錐形や、それらの細径部分を除去した四角錐台形等とすることができる。これによれば、ブリケットが、不用意に転がることを防止できる。
【０００９】
本発明に係るブリケットの他の構成上の特徴は、粒状アルミニウムと粒状スチールとを、使用済みのアルミニウム缶とスチール缶とを加熱処理して不純物を除去するとともに、所定の大きさの粒状に形成したもので構成したことにある。これによると、使用済みのアルミニウム缶やスチール缶をブリケットの成形用材料として用いるため、資源の有効利用が可能になる。
【００１０】
本発明に係るブリケットのさらに他の構成上の特徴は、添加剤としてシリコンを含有していることにある。一般に、鉄や鋼に所定の特性を持たせるために種々の添加剤を添加することが行われており、本発明によると、鉄や鋼を引張りにも圧縮にも強く変形しにくいものにすることができ、鋼の場合には、これによって高張力鋼を得ることができる。
【００１１】
また、本発明に係るブリケットのさらに他の構成上の特徴は、溶銑や溶鋼の表面に形成されるスラグの上面に投入されたのちにスラグ中を通過して溶銑や溶鋼に接触することにより溶銑や溶鋼を脱酸するものであり、嵩比重が２．３〜２．７のスラグが表面に形成された溶銑や溶鋼の処理に用いられることにある。これによると、スラグの嵩比重が２．３〜２．７であるのに対し、ブリケットの嵩比重が２．９以上であるため、ブリケットを効率よくスラグ中を通過させ溶銑や溶鋼を効果的に脱酸処理することができる。
【００１２】
本発明に係るブリケットの製造方法の構成上の特徴は、銑鉄製造工程や製鋼工程において溶銑や溶鋼の脱酸に用いられるブリケットの製造方法であって、使用済みのアルミニウム缶とスチール缶とを加熱処理して不純物を除去する不純物除去工程と、不純物が除去されたアルミニウム缶とスチール缶とを造粒して粒状アルミニウムと粒状スチールにする造粒工程と、粒状アルミニウムと粒状スチールとを分離する分離工程と、粒状アルミニウムの含有率が重量比で５０％以上になるようにして粒状アルミニウムと粒状スチールとを配合する配合工程と、配合工程によって配合された粒状アルミニウムと粒状スチールとを嵩比重が２．９以上になるようにして成形する成形工程とを備えたことにある。
【００１３】
このように構成したブリケットの製造方法では、使用済みのアルミニウム缶やスチール缶を用いて、溶銑や溶鋼を効率よく脱酸することができるブリケットを得ることができるため資源の有効利用が可能になる。すなわち、このブリケットの製造方法は、使用済みのアルミニウム缶やスチール缶を粒状にしたのちに、粒状アルミニウムと粒状スチールとを所定の比率に配合してブリケットを成形するようにしている。このため、ブリケットの嵩比重をアルミニウムの比重よりも大きくすることができるとともに、ブリケットが溶融する温度をアルミニウムの溶融温度よりも高くすることができる。
【００１４】
この結果、ブリケットを、表面にスラグの層が形成された溶銑や溶鋼の中に投入すると、ブリケットは、スラグ中で溶解することなくスラグを通過して溶鋼に接触するようになり、アルミニウムだけで構成されるブリケットよりも溶銑や溶鋼を効率よく脱酸することができる。また、粒状アルミニウムと粒状スチールとは、使用済みのアルミニウム缶とスチール缶とを加熱処理して不純物を除去したのちに造粒することにより得られるため、不純物が溶銑や溶鋼に悪影響を及ぼすこともない。また、造粒工程では、アルミニウム缶とスチール缶とを所定の大きさに砕いて小片にするとともに各小片を略球形の粒状に形成することが行われる。このため、成形工程で、圧力を調整することによりブリケットの密度を変更して任意の嵩比重を備えたものにすることができる。
【００１５】
本発明に係るブリケットの製造方法の他の構成上の特徴は、配合工程において、添加剤としてシリコンを含有させることにある。これによると、ブリケットによって処理される溶銑や溶鋼から酸素を除去するだけでなく、得られた鉄や鋼を引張りにも圧縮にも強く変形しにくいものにすることができる。
【００１６】
本発明に係るブリケットの製造方法のさらに他の構成上の特徴は、ブリケットが溶銑や溶鋼の表面に形成されるスラグの上面に投入されたのちにスラグ中を通過して溶銑や溶鋼に接触することにより溶銑や溶鋼を脱酸するものであり、嵩比重が２．３〜２．７のスラグが表面に形成された溶銑や溶鋼の処理に用いられることにある。これによると、効率よくスラグ中を通過して溶銑や溶鋼を効果的に脱酸処理することができるブリケットを得ることができる。
【図面の簡単な説明】
【００１７】
【図１】本発明の一実施形態に係るブリケットを示した斜視図である。
【図２】空き缶処理システムの概略を示した構成図である。
【図３】ブリケット成形装置の概略を示した平面図である。
【発明を実施するための形態】
【００１８】
以下、本発明の一実施形態に係るブリケットおよびブリケットの製造方法を図面を用いて説明する。図１は、同実施形態に係るブリケットＢを示している。このブリケットＢは、本発明に係る粒状アルミニウムと粒状スチールとからなる材料を成形して得られたもので、両側面が略平行する台形になった六面体に形成されている。また、ブリケットＢを構成する粒状アルミニウムと粒状スチールとしては、使用済みのアルミニウム缶ＡＣとスチール缶ＳＣ（図２参照）とをそれぞれ加熱処理して不純物を除去したのちに、造粒処理して粒状に形成したアルミペレットＡＰとスチールペレットＳＰ（図２参照）とが使用されている。
【００１９】
ブリケットＢを構成するアルミペレットＡＰとスチールペレットＳＰとの混合率は重量比で５０：５０に設定されている。また、アルミペレットＡＰとスチールペレットＳＰとは、それぞれ直径が３〜１０ｍｍの粒状になるように造粒され、このアルミペレットＡＰとスチールペレットＳＰとで成形されたブリケットＢの嵩比重は、３．０に設定されている。なお、アルミペレットＡＰの比重は２．７（アルミニウムの比重と同じ）であり、スチールペレットＳＰの比重は７．８（鉄の比重と同じ）である。
【００２０】
以下、このブリケットＢの製造方法について説明する。このブリケットＢの製造においては、まず、図２に示した空き缶処理システム１０を用いて使用済みのアルミニウム缶ＡＣとスチール缶ＳＣからアルミペレットＡＰとスチールペレットＳＰを製造する。空き缶処理システム１０は、ロールプレス１１、金属加熱炉１２、造粒機１３および選別機１４を備えている。そして、ロールプレス１１と金属加熱炉１２との間には、略水平方向に延びる搬送コンベア１５が配置され、金属加熱炉１２と造粒機１３との間には、斜め上方に延びる段付きの搬送コンベア１６が配置されている。さらに、造粒機１３と選別機１４との間にはペレット搬送用コンベア１７ａが配置され、選別機１４の下流側にはスチールペレット搬送コンベア１７ｂが配置されている。
【００２１】
ロールプレス１１は、ホッパー状になった外郭部の内部に、間隔を調整可能になった２本のロール（図示せず）を平行に配置して構成されており、外郭部の内部に上部開口から投入されるアルミニウム缶ＡＣとスチール缶ＳＣとを２本のロール間を通過させて押し潰すことにより減容する。そして、ロールプレス１１により押し潰されたアルミニウム缶ＡＣとスチール缶ＳＣとは、外郭部の下部開口から下方に位置する搬送コンベア１５の搬送面上流側に落下し、搬送コンベア１５によって金属加熱炉１２内に搬送される。金属加熱炉１２は、アルミニウム缶ＡＣとスチール缶ＳＣとが内部に搬送される回転筒体と、回転筒体を軸周り方向に回転させる回転駆動装置（図示せず）と、回転筒体の内部を加熱する加熱装置（図示せず）とを備えたロータリーキルンで構成されている。
【００２２】
このため、回転筒体内にアルミニウム缶ＡＣとスチール缶ＳＣとを入れた状態で、回転駆動装置と、加熱装置とをそれぞれ作動させると、回転筒体は、回転しながらその内部が加熱される。これによって、アルミニウム缶ＡＣとスチール缶ＳＣとは回転筒体の内部で転がりながら約４００℃程度に加熱される。この加熱と回転によって、アルミニウム缶ＡＣとスチール缶ＳＣとの表面に塗布された塗料やアルミニウム缶ＡＣとスチール缶ＳＣとの内部の残留物が燃焼されるとともに、膨張率の違い等からアルミニウム缶ＡＣとスチール缶ＳＣとの缶本体と蓋部とが分離され易い状態になる。このとき、アルミニウム缶ＡＣとスチール缶ＳＣとに付着する異物も燃焼される。
【００２３】
また、金属加熱炉１２の下方にはダストコンベア（図示せず）が設けられ、金属加熱炉１２の上方には回転筒体の内部に連通する二次燃焼炉１８が設けられている。ダストコンベアは、回転筒体の内部で発生する燃焼による炭化物や粉状のダストを外部に排出する。二次燃焼炉１８は、回転筒体の内部で発生する温度が約４００℃の排ガスを、８５０℃程度まで加熱して完全燃焼したのちに空冷塔（図示せず）に送る。空冷塔に送られた排ガスは、急冷されたのちに、サイクロン、バグフィルター集塵機（ともに図示せず）を通過してろ過されたのちに外部に排気される。
【００２４】
金属加熱炉１２によって、不純物が除去されたアルミニウム缶ＡＣとスチール缶ＳＣとは、搬送コンベア１６によって、造粒機１３の上方に搬送される。搬送コンベア１６は、金属加熱炉１２側部分と造粒機１３側部分とが高さの異なる（金属加熱炉１２側部分が低く、造粒機１３側部分が高い）位置で水平方向に延びており、中央部分が金属加熱炉１２側から造粒機１３側に向かって登り傾斜になっている。このため、搬送コンベア１６の搬送方向は金属加熱炉１２から造粒機１３に向かって段状になって斜め上方に延びている。
【００２５】
造粒機１３は、チャンバー部１３ａと、チャンバー部１３ａの内部に配置されハンマーを備えた回転部１３ｂとを備えており、チャンバー部１３ａの上部には、ホッパー部１３ｃが設けられている。ホッパー部１３ｃは、搬送コンベア１６によって搬送され搬送コンベア１６の下流端から落下してくるアルミニウム缶ＡＣとスチール缶ＳＣとを受け、チャンバー部１３ａ内に案内する。アルミニウム缶ＡＣとスチール缶ＳＣとは、ホッパー部１３ｃを介してチャンバー部１３ａ内に送られ、回転部１３ｂの回転によってチャンバー部１３ａ内で缶本体と蓋部とが分離されるとともに、小さく打ち砕かれて粒状になる。これによって、アルミペレットＡＰとスチールペレットＳＰとが得られる。
【００２６】
選別機１４は、ペレット搬送用コンベア１７ａを介して造粒機１３から搬送されてくるアルミペレットＡＰとスチールペレットＳＰとを磁力を利用して選別する装置であり、ペレット搬送用コンベア１７ａ上のスチールペレットＳＰだけを吸引してスチールペレット搬送コンベア１７ｂに送る回転吸引部１４ａを備えている。すなわち、ペレット搬送用コンベア１７ａで搬送されるアルミペレットＡＰとスチールペレットＳＰのうちアルミペレットＡＰは、ペレット搬送用コンベア１７ａの下流端で下方に落下してアルミペレット収容箱１９ａ内に収容される。
【００２７】
そして、スチールペレットＳＰは、選別機１４によってスチールペレット搬送コンベア１７ｂに送られ、スチールペレット搬送コンベア１７ｂの下流端で下方に落下してスチールペレット収容箱１９ｂ内に収容される。この際、アルミペレットＡＰとスチールペレットＳＰとは、それぞれ篩にかけられ、粉体状のアルミニウムやスチールは除去される。このような処理によって得られたアルミペレットＡＰとスチールペレットＳＰとは、重量比が５０：５０になるように配合されたのちに、所定のブリケット成形装置によって嵩比重が３．０のブリケットＢに成形される。この場合、アルミペレットＡＰの容積は、スチールペレットＳＰの容積の２．９倍程度になる。
【００２８】
ブリケット成形装置としては、種々の成形装置を用いることができるが、例えば、図３に示したブリケット成形装置２０を用いることもできる。このブリケット成形装置２０は、固定型２１と、固定型２１に対して進退する（図３の矢印ａの方向）移動型２２とを備えており、固定型２１の合わせ面には、ブリケットＢの形状の成形用凹部２１ａが形成されている。そして、移動型２２の内部には、合わせ面側が開口した材料充填空間２２ａが形成され、材料充填空間２２ａの内部に駆動機構（図示せず）の作動により材料充填空間２２ａ内を矢印ａの方向に移動するピストン２２ｂが配置されている。また、移動型２２の上部には、材料充填空間２２ａに連通する材料供給口（図示せず）が形成されている。
【００２９】
このため、移動型２２を固定型２１側に移動させて、固定型２１と移動型２２との合わせ面を合わせた状態で、ピストン２２ｂを後退（図３の右側への移動）させ、アルミペレットＡＰとスチールペレットＳＰとを材料供給口から材料充填空間２２ａ内に充填したのちに、ピストン２２ｂを前進（図３の左側への移動）させることにより、成形用凹部２１ａとピストン２２ｂとの間に形成される空間部にブリケットＢが形成される。ブリケットＢが成形されると、移動型２２を後退させて固定型２１から離間させる。
【００３０】
なお、図示していないが、固定型２１には、成形用凹部２１ａの成形面から突出できる押し出しピンが設けられており、移動型２２が後退するときに、この押し出しピンが突出することにより、ブリケットＢは成形用凹部２１ａから押し出されて下方に落下する。このようにして成形されたブリケットＢは、製鋼所等で脱酸剤として使用される。脱酸処理は、高炉、転炉、電気炉等を用いた銑鉄製造工程や製鋼工程で行われ、表面にスラグ層が形成された溶銑や溶鋼のスラグ層の上面に、ブリケットＢを投入することにより行われる。
【００３１】
この場合、ブリケットＢの嵩比重は３．０で、スラグの嵩比重は２．３〜２．７（銑鉄製造工程で発生する溶融スラグの嵩比重は、２．６〜２．７である。）であるため、ブリケットＢは、スラグ層を通過して溶銑や溶鋼の溶湯中に入る。この場合、ブリケットＢは、スラグ層を素早く通過することができる。これによって、ブリケットＢの中のアルミニウムは、溶銑や溶鋼の中の酸素ガスを除去する。
【００３２】
すなわち、アルミニウムは、鉄や鋼よりも酸素に対して反応して酸化されやすいため、ブリケットＢの中のアルミニウムが、溶銑や溶鋼に接触することにより、溶銑や溶鋼の中の酸素と反応して二酸化アルミニウムになることにより溶銑や溶鋼の中から酸素を取り除く。この場合、ブリケットＢの中のスチールは、溶銑や溶鋼の中で溶けて溶銑や溶鋼に混合され材料となる。また、溶銑や溶鋼の脱酸により生じた二酸化アルミニウムは溶銑や溶鋼の表面に浮いてスラグとともに除去される。なお、スラグの嵩比重の２．３〜２．７は、冷却固化したスラグの嵩比重を測定したものであるが、溶融スラグの嵩比重もほとんど同じである。
【００３３】
また、本発明に係る他の実施形態として、アルミペレットＡＰとスチールペレットＳＰとを配合する際に、添加剤としてシリコンを加えることができる。この場合、シリコンの比重は２．３〜２．４でアルミペレットＡＰの比重よりも小さいため、本実施形態に係るブリケットの空隙部分の体積を前述したブリケットＢの空隙部分の体積よりも小さくする。すなわち、ブリケット成形時の圧力を大きくする。これによって、シリコンを含ませてもブリケットの嵩比重を２．９以上に維持できる。なお、シリコンの含有量は重量比で１０％程度にしておくことが好ましい。これによると、ブリケットによって処理される溶銑や溶鋼から酸素を除去するだけでなく、得られた鉄や鋼を引張りにも圧縮にも強く変形しにくいものにすることができる。
【００３４】
また、本発明に係るブリケットおよびブリケットの製造方法は、前述した実施形態に限定するものでなく、適宜変更することができる。例えば、ブリケットの嵩比重や、ブリケット中のアルミニウムの含有率については、本発明の技術的範囲で適宜変更することができ、ブリケットの形状についても種々の形状にすることができる。この場合、ブリケットの嵩比重を２．９に維持して、アルミペレットＡＰとスチールペレットＳＰとの混合率を重量比で６０：４０にすることにより、前述した各実施形態のブリケットよりも脱酸効果の優れたブリケットを得ることができる。
【００３５】
また、ブリケット成形装置として、周面に成形用凹部が形成された二つのロールを周面を対向させて配置した装置を用いることもできる。これによると、二つのロールの上方からアルミペレットＡＰとスチールペレットＳＰとを順次供給しながら二つのロールの対向面が上方から下方に移動するように二つのロールを回転させることにより、各成形用凹部で圧縮成形されたブリケットを下方に落下させていくことができる。この場合、ブリケットの形状を左右対称にすることができる。
【符号の説明】
【００３６】
１２…金属加熱炉、１３…造粒機、１４…選別機、２０…ブリケット成形装置、ＡＣ…アルミニウム缶、ＡＰ…アルミペレット、Ｂ…ブリケット、ＳＣ…スチール缶、ＳＰ…スチールペレット。
【先行技術文献】
【特許文献】
【００３７】
【特許文献１】特開平７−１１８７６５号公報
【図１】
2010202908.tif 000003
【図２】
2010202908.tif 000004
【図３】
2010202908.tif 000005